직경 30 mm , 깊이 15 mm 의 유리 샬레 에 가득 해 지 도록 점착제 조성물 을 유연 하 여 탈 포한 후 , 120 ℃, 30 분 의 조건 으로 가열 경화 시킨 경화물 을 사용 하 여 JIS K 2220 에 개시 된 1 / 4 원추 를 사용 한 9 . 4 g 하중 에 의한 방법 으로 측정 하 였 다 . 용제 를 사용 하 는 것 은 , 이 형 처리 를 행한 형틀 내 에 경화 후 의 두께 가 약 1 . 5 mm 가 되 도록 실리콘 점착제 조성물 용액 을 유연 하 고 , 약 12 시간 동안 풍건 하 여 용제 를 휘발 시킨 후 , 120 ℃, 30 분 의 조건 으로 가열 경화 시켜 시트 를 제작 하 였 다 . 이것 을 10 매 중첩 한 것 을 사용 하 여 상기 와 동일 하 게 측정 하 였 다 . 침입도 가 클수록 경화물 이 유연 한 것 을 나타내 고 , 침입도 가 작 을수록 경화물 이 단단 한 것 을 나타낸다 .